(57)【要約】【課題】所望の位置にメタリック調を有する画像を形成する新たな技術を提供すること。【解決手段】画像形成方法は、記録媒体上に粉体を供給する工程と、記録媒体上の粉体上に被覆トナーを供給する工程と、粉体上に供給された被覆トナーを加熱して、被覆トナーを溶融させて、粉体を記録媒体に定着させる工程と、を含む。【選択図】図１
2019095780.tif 000002
【特許請求の範囲】
【請求項１】
記録媒体上に粉体を供給する工程と、
前記記録媒体上の前記粉体上に被覆トナーを供給する工程と、
前記粉体上に供給された前記被覆トナーを加熱して、前記被覆トナーを溶融させて、前記粉体を前記記録媒体に定着させる工程と、を含む、
画像形成方法。
【請求項２】
前記粉体を供給する工程における前記粉体を供給すべき領域に対する前記粉体による隠ぺい率は、４０〜９０％である、請求項１に記載の画像形成方法。
【請求項３】
前記粉体を供給する工程は、前記記録媒体上に形成された樹脂製の画像上に粉体を供給する工程である、請求項１または請求項２に記載の画像形成方法。
【請求項４】
前記粉体を供給する工程は、
前記記録媒体上に配置された軟化した樹脂製の画像上に粉体を配置する工程と、
配置された前記粉体を摺擦する工程と、を含む、
請求項１〜３のいずれか一項に記載の画像形成方法。
【請求項５】
前記粉体を供給する工程の前に、前記記録媒体上に樹脂製の画像を形成する工程をさらに有する、請求項３または請求項４に記載の画像形成方法。
【請求項６】
前記粉体を摺擦する工程は、前記記録媒体の搬送方向に沿う直線と、前記粉体を摺擦する摺擦部材の長軸方向に沿う直線と、が交わる状態で摺擦する、請求項４または請求項５に記載の画像形成方法。
【請求項７】
前記粉体を摺擦する工程では、前記摺擦部材を前記粉体の配向方向に沿って往復させる、請求項６に記載の画像形成方法。
【請求項８】
前記摺擦部材は、変形追従性を有する、請求項６または請求項７に記載の画像形成方法。
【請求項９】
前記摺擦部材は、スポンジである、請求項６〜８のいずれか一項に記載の画像形成方法。
【請求項１０】
前記粉体を供給する工程の後であって、前記被覆トナーを供給する工程の前に、前記粉体を回収する工程をさらに有する、請求項１〜９のいずれか一項に記載の画像形成方法。
【請求項１１】
前記粉体の形状は、非球形状である、請求項１〜１０のいずれかに記載の画像形成方法。
【請求項１２】
前記粉体の形状は、偏平形状である、請求項１〜１１のいずれか一項に記載の画像形成方法。
【請求項１３】
前記粉体の厚みは、０．２〜１５μｍである、請求項１〜１２のいずれか一項に記載の画像形成方法。
【請求項１４】
前記粉体は、金属粉を有する、請求項１〜１３のいずれか一項に記載の画像形成方法。
【請求項１５】
前記記録媒体上に形成される樹脂製の画像と、前記粉体上に形成される前記被覆トナーによる画像と、は、いずれも乾式の電子写真方式により形成される、請求項３〜１４のいずれか一項に記載の画像形成方法。
【請求項１６】
記録媒体上に粉体を供給する粉体供給装置と、
前記記録媒体上の前記粉体上に被覆トナーを供給するトナー供給装置と、
前記粉体上に供給された前記被覆トナーを加熱して、前記被覆トナーを溶融させて、前記粉体を前記記録媒体に定着させる定着装置と、を含む、
画像形成装置。
【請求項１７】
前記粉体供給装置は、前記記録媒体上に形成された樹脂製の画像上に粉体を供給する装置である、請求項１６に記載の画像形成装置。
【請求項１８】
前記粉体供給装置は、
前記記録媒体上に配置された軟化した樹脂製の画像上に粉体を配置する配置装置と、
配置した前記粉体上から、前記粉体を摺擦する摺擦装置と、を有する、
請求項１６または請求項１７に記載の画像形成装置。
【請求項１９】
前記粉体供給装置、前記トナー供給装置および前記定着装置は、それぞれ連結および分割可能に構成されている、請求項１６〜１８のいずれか一項に記載の画像形成装置。
【発明の詳細な説明】
【技術分野】
【０００１】
本発明は、画像形成方法および画像形成装置に関する。
【背景技術】
【０００２】
近年、オンデマンド印刷市場において、特色印刷、高付加価値印刷の需要が高まっている。中でも、メタリック印刷やパール印刷に関する要望は特に大きく、多種多様な検討が行われている。
【０００３】
その方法の一つとして、トナーを接着層として利用し、金属箔、樹脂箔を転写する方法が検討されており、例えば、トナー画像を形成し、トナー部にのみ転写箔を接着する方法が知られている（例えば、特許文献１参照）。この方法では、画像の一部のみに箔を転写する場合、残りの箔はすべて無駄になるという問題があった。
【０００４】
一方で、トナー中に光輝性顔料を添加する検討も行われてきた。たとえば、光輝性顔料をトナーに含有させることで、必要な部分にのみメタリック画像を形成する方法が知られている（例えば、特許文献２参照）。しかしながら、この方法では、要求されるメタリック感、パール感が得られない場合がある。
【先行技術文献】
【特許文献】
【０００５】
【特許文献１】特開平０１−２００９８５号公報
【特許文献２】特開２０１４−１５７２４９号公報
【発明の概要】
【発明が解決しようとする課題】
【０００６】
本発明は、所望の位置にメタリック調を有する画像を形成する新たな技術を提供することを課題とする。
【課題を解決するための手段】
【０００７】
本発明は、上記の課題を解決するための一手段としての画像形成方法は、記録媒体上に粉体を供給する工程と、前記記録媒体上の前記粉体上に被覆トナーを供給する工程と、前記粉体上に供給された前記被覆トナーを加熱して、前記被覆トナーを溶融させて、前記粉体を前記記録媒体に定着させる工程と、を含む。
【０００８】
また、本発明は、上記の課題を解決するための他の手段としての画像形成装置は、記録媒体上に粉体を供給する粉体供給装置と、前記記録媒体上の前記粉体上に被覆トナーを供給するトナー供給装置と、前記粉体上に供給された前記被覆トナーを加熱して、前記被覆トナーを溶融させて、前記粉体を前記記録媒体に定着させる定着装置と、を含む。
【発明の効果】
【０００９】
本発明によれば、記録媒体の所定の位置にメタリック調の外観を付与することでき、メタリック調の外観を有する画像を形成できる。
【図面の簡単な説明】
【００１０】
【図１】図１は、本発明の実施の形態における画像形成装置の構成を示す図である。
【図２】図２は、粉体供給装置の構成を示す図である。
【図３】図３Ａ、Ｂは、粉体が摺擦される様子を示す模式図である。
【図４】図４は、他の形態における画像形成装置の構成を示す図である。
【発明を実施するための形態】
【００１１】
以下、本発明の一実施の形態について、詳細に説明する。
【００１２】
（画像形成方法）
本実施の形態に係る画像形成方法は、記録媒体上に粉体を供給する工程と、記録媒体上の粉体上に被覆トナーを供給する工程と、粉体上に供給された被覆トナーを加熱して、被覆トナーを溶融させて、粉体を記録媒体に定着させる工程と、を含む。また、本実施の形態に係る画像形成方法は、粉体を供給する工程の前に、記録媒体上に樹脂製の画像を形成する工程と、粉体を回収する工程と、をさらに有していてもよい。
【００１３】
記録媒体上に粉体を供給する工程では、記録媒体上の粉体を供給するべき領域（粉体供給領域）に対して、粉体を供給する。記録媒体上に粉体を供給する方法は、適宜に選択できる。記録媒体の粉体供給領域に粉体を供給する方法の例には、後述の粉体供給装置を用いて行う方法や、篩によって散布する方法が含まれる。
【００１４】
記録媒体は、粉体および被覆トナーを担持可能な物体から適宜に選択できる。記録媒体の例には、薄紙から厚紙までの普通紙、上質紙、アート紙またはコート紙などの塗工された印刷用紙、市販されている和紙やはがき用紙、プラスチックフィルムおよび布が含まれる。記録媒体の色は、例えば、形成すべき最終画像に応じて適宜に選択すればよい。
【００１５】
粉体は、最終画像における所望の外観として、メタリック調またはパール調を発現させることができれば適宜選択できる。粉体は、被覆トナーとは異なる粉状物である。粉体の物質的な特徴は、被覆トナーが溶融する温度でも溶融しないことが必要であり、かつ記録媒体に対する付着力を有さないことが必要である。
【００１６】
粉体供給領域に対する粉体による隠ぺい率は、４０〜９０％であることが好ましい。粉体供給領域に対する粉体による隠ぺい率が上記範囲内であれば、最終画像に所望の外観を付与できる。
【００１７】
粉体の形状は、任意の形状でよい。なお、粉体の形状は、記録媒体の表面に沿って配向させて、付着させる観点から、非球形状であることが好ましく、偏平形状であることが好ましい。ここで、「非球形状」とは、真球ではない形状を意味する。また、「偏平形状」とは、粉体を平面視したときに、粉体の重心を通る最小の長さを短径とし、粉体を平面視したときに重心を通る最大の長さを長径とし、長径および短径に直交する方向の最小の長さを厚みとしたときに、厚みに対する短径の比率が５以上である形状を意味する。
【００１８】
粉体は、金属粉を含有することが好ましい。粉体における金属粉の含有量は、２〜１００質量％であることが好ましい。金属粉は、金属粉をガラスおよび樹脂などで挟み込んだもの、ガラスおよび樹脂などの表面に金属粉を蒸着または湿式被覆させたもの、ガラスおよび樹脂などの一方の面に金属粉を蒸着または湿式被覆させたものを含む。
【００１９】
粉体の厚みは、粉体が適切に配向したときに、所望の外観とする観点から、０．２〜１５μｍが好ましい。粉体の厚みが小さすぎる場合、粉体の平面方向が記録媒体の表面方法に沿わず、粉体が良好に配向しないおそれがある。一方、粉体の厚みが大きすぎる場合、粉体を摺擦する工程において、粉体が取れてしまうおそれがある。
【００２０】
粉体は、合成品であってもよいし、市販品であってもよい。粉体の例には、サンシャインベビー  クロムパウダー、オーロラパウダー、パールパウダー（いずれも株式会社ＧＧコーポレーション製）、ＩＣＥＧＥＬ  ミラーメタルパウダー（株式会社ＴＡＴ製）、ピカエース  ＭＣシャインダスト  、エフェクトＣ（株式会社クラチ製、「ピカエース」は同社の登録商標）、ＰＲＥＧＥＬ  マジックパウダー、ミラーシリーズ（有限会社プリアンファ製、「ＰＲＥＧＥＬ」は同社の登録商標）、Ｂｏｎｎａｉｌシャインパウダー（株式会社ケイズプランイング製、「ＢＯＮ  ＮＡＩＬ」は同社の登録商標）、メタシャイン（日本板硝子株式会社製、「メタシャイン」は同社の登録商標）、エルジーｎｅｏ（尾池工業株式会社製）が含まれる。
【００２１】
記録媒体上の粉体上に被覆トナーを供給する工程では、粉体供給領域に配置された粉体を覆うように、粉体供給領域に対して被覆トナーを供給する。被覆トナーを供給する方法は、適宜に選択できる。被覆トナーを供給する方法の例には、後述のトナー供給装置を用いて行う方法や、篩によって散布する方法が含まれる。
【００２２】
被覆トナーは、粉体を覆うように配置され、加熱されることで溶融し、記録媒体上の粉体を記録媒体に固定する。被覆トナーは、粉体とは異なる粉状物である。被覆トナーは、一般なフルカラー画像形成装置などで使用されるカラートナーを使用できる。被覆トナーは、トナー母体粒子および外添剤を含むトナー粒子の集合体である。トナー母体粒子は、結着樹脂と、着色剤とを含む。
【００２３】
被覆トナーには、イエロートナー、シアントナー、マゼンタトナー、などの有色透明なトナー、クリアトナーなどの無色透明のトナーが含まれる。このように、被覆トナーは、有色透明なトナーまたは無色透明なトナーである場合、粉体上に被覆トナーによる画像を形成した場合であっても、粉体によるメタリック感が損なわれることがない。また、光沢度の高いメタリックから光沢度の低いメタリック（艶消しメタリック）まで幅広く調整できる。ブラックトナー、ホワイトトナーなどの不透明トナーを用いた場合でも、被覆トナーの濃度次第でメタリック感を損なわずに使用できる。また、前述したように、記録媒体上の粉体供給領域に対する粉体による隠ぺい率が９０％以下であるため、適切に粉体を記録媒体に固定できる。
【００２４】
（被覆トナーの製造方法）
ここで、被覆トナーの製造方法について説明する。本実施の形態に使用される被覆トナーは、例えば、結着樹脂と、着色剤と必要に応じて内添剤とを用いてトナー粒子を得て、このトナー粒子に対して必要に応じて外添剤を添加することによって製造できる。
【００２５】
被覆トナーの製造方法の例には、乳化凝集法、粉砕法、懸濁重合法、その他の公知の方法が含まれる。なお、被覆トナーの製造方法は、製造コスト、製造安定性およびトナー粒子を小粒径化する観点から、乳化凝集法が好ましい。
【００２６】
ここで、「乳化凝集法」とは、乳化重合法によって製造された結着樹脂の微粒子（以下、「結着樹脂微粒子」ともいう）の分散液を、着色剤の微粒子（以下、「着色剤微粒子」ともいう。）の分散液と混合し、所望のトナー粒子径となるまで凝集させ、さらに結着樹脂微粒子間の融着を行うことにより形状制御を行って、トナー粒子を製造する方法である。ここで、結着樹脂の微粒子は、任意に離型剤、荷電制御剤などを含有していてもよい。
【００２７】
被覆トナーの製造方法として、乳化凝集法を用いる場合の一例を以下に示す。
乳化凝集法による被覆トナーの製造方法は、
（１）水系媒体中に着色剤微粒子が分散されてなる分散液を調製する工程と、
（２）水系媒体中に、必要に応じて内添剤を含有した結着樹脂微粒子が分散された分散液を調製する工程と、
（３）着色剤微粒子の分散液と結着樹脂微粒子の分散液とを混合して、着色剤微粒子および結着樹脂微粒子を凝集、会合、融着させてトナー粒子を形成する工程と、
（４）トナー粒子の分散系（水系媒体）からトナー粒子を濾別し、界面活性剤などを除去する工程と、
（５）トナー粒子を乾燥させる工程と、
（６）トナー粒子に外添剤を添加する工程と、
を含む。
【００２８】
乳化凝集法によってトナーを製造する場合、乳化重合法によって得られる結着樹脂微粒子は、組成の異なる結着樹脂より構成される２層以上の多層構造を有していてもよい。このような構成の結着樹脂微粒子は、例えば２層構造を有するものは、常法に従った乳化重合処理（第１段重合）によって樹脂粒子の分散液を調整し、この分散液に重合開始剤と重合性単量体とを添加し、この系を重合処理（第２段重合）する手法によって得ることができる。
【００２９】
また、乳化凝集法によってはコア−シェル構造を有するトナー粒子も得られる。具体的にコア−シェル構造を有するトナー粒子は、まず、コア粒子用の結着樹脂微粒子と着色剤微粒子とを凝集、会合、融着させてコア粒子を作製する。次いで、コア粒子の分散液中にシェル層用の結着樹脂微粒子を添加してコア粒子表面にシェル層用の結着樹脂微粒子を凝集、融着させてコア粒子表面を被覆するシェル層を形成する。
【００３０】
また、トナーの製造方法として、粉砕法を用いる場合の一例を以下に示す。
粉砕法による被覆トナーの製造方法は、
（１）結着樹脂、着色剤および必要に応じて内添剤をヘンシェルミキサなどにより混合する工程と、
（２）得られた混合物を押出混練機などにより加熱しながら混練する工程と、
（３）得られた混練物をハンマーミルなどにより粗粉砕処理した後、さらにターボミル粉砕機などにより粉砕処理を行う工程と、
（４）得られた粉砕物を、例えばコアンダ効果を利用した気流分級機を用いて微粉分級処理しトナー粒子を形成する工程と、
（５）トナー粒子に外添剤を添加する工程と、
を含む。
【００３１】
被覆トナーは、非磁性の一成分現像剤として使用できるが、キャリアと混合して二成分現像剤として使用してもよい。なお、ブラックトナーについては、磁性を有する一成分現像剤としても使用できる。
【００３２】
二成分現像剤として使用する場合におけるキャリアの例には、鉄などの強磁性金属、強磁性金属とアルミニウムおよび鉛などの合金、フェライトおよびマグネタイトなどの強磁性金属の化合物などの従来公知の材料からなる磁性粒子が含まれる。また、キャリアの例には、磁性粒子の表面を樹脂などの被覆剤で被覆したコートキャリアや、バインダー樹脂中に磁性体微粉末を分散したバインダー型キャリアが含まれる。コートキャリアを構成する被覆樹脂の例には、オレフィン系樹脂、スチレン系樹脂、スチレン−アクリル系樹脂、シリコーン系樹脂、エステル樹脂、フッ素樹脂が含まれる。また、樹脂分散型キャリアを構成する樹脂の例には、スチレン−アクリル系樹脂、ポリエステル樹脂、フッ素樹脂、フェノール樹脂が含まれる。
【００３３】
粉体上に供給された被覆トナーを加熱して、被覆トナーを溶融させて、粉体を記録媒体に定着させる工程では、まず、加熱することによりって被覆トナーを溶融させる。このとき、粉体が溶融した被覆トナーに覆われる。そして、溶融した被覆トナーを冷却することで、記録媒体に対して付着力を有さない粉体が記録媒体に固定される。なお、記録媒体と被覆トナーとの接着性の観点から、被覆トナーの加熱と同時に加圧を行ってもよい。なお、被覆トナーによる画像は、被覆トナーの供給量の観点から、乾式の電子写真方式により形成されることが好ましい。
【００３４】
以上の工程により、記録媒体の表面をメタリック調またはパール調に調整できる。
【００３５】
なお、前述した通り、粉体を供給する工程の前に、記録媒体上に樹脂製の画像を形成する工程を有していてもよい。樹脂製の画像は、乾式および湿式の電子写真やインクジェットなどの公知の画像形成方法によって形成できるが、樹脂製画像の厚みや被覆トナーとの親和性の観点から、乾式の電子写真方式により形成されることが好ましい。樹脂製の画像は、乾式の電子写真方式によって形成されたものであることが好ましい。この場合、被覆トナーは、樹脂製の画像の上に配置される。
【００３６】
樹脂製の画像に使用される樹脂は、熱可塑性を有する公知の種々の樹脂から適宜に選ぶことができる。熱可塑性樹脂の例には、スチレン系樹脂、（メタ）アクリル系樹脂、スチレン−（メタ）アクリル系共重合体樹脂、オレフィン系樹脂などのビニル系樹脂、ポリエステル樹脂、ポリアミド系樹脂、カーボネート樹脂、ポリエーテル、ポリ酢酸ビニル系樹脂が含まれる。特に、スチレン系樹脂、アクリル系樹脂またはポリエステル樹脂が好ましい。前述した熱可塑性樹脂は、１種類を単独で使用してもよいし、２種類以上を併用してもよい。
【００３７】
また、前述した通り、粉体を回収する工程をさらに含んでいてもよい。粉体を回収する工程では、粉体を供給する工程の後であって、前記被覆トナーを供給する工程の前に行われ、余剰な粉体を回収する。
【００３８】
また、粉体を供給する工程は、記録媒体上に配置された軟化した樹脂製の画像上に粉体を配置する工程と、配置された粉体を摺擦する工程と、を含んでいてもよい。
【００３９】
軟化した樹脂製の画像上に粉体を配置する工程では、まず、前述したように記録媒体上に形成した樹脂製の画像を軟化させる。樹脂製の画像を軟化させる方法は、適宜選択できる。樹脂製の画像を軟化させる方法の例には、加熱が含まれる。そして、軟化した樹脂製の画像の表面に粉体を供給する。最後に、配置された粉体を摺擦する。ここで、「摺擦」とは、記録媒体上の層の表面に接触しながら表面に沿って層に対して相対的に移動することを意味する。摺擦には押圧を伴うことが、層の表面に非球形粉体を配向させる観点および層に対する粉体の接着を強める観点から好ましい。「押圧」とは、層の表面に対して交差する方向（例えば垂直方向）に層の表面を押すことを意味する。これにより、粉体を樹脂製の画像の表面に付着させることができるとともに、余剰な粉体を除去できる。
【００４０】
また、粉体を摺擦する工程は、記録媒体の搬送方向に沿う直線と、粉体を摺擦する摺擦部材の長軸方向に沿う直線と、が交わる状態で摺擦することが好ましい。これにより、粉体を適切に摺擦できる。
【００４１】
また、粉体を摺擦する工程では、摺擦部材を粉体の配向方向に沿って往復させることが好ましい。これにより、粉体の配向方向が揃うため、最終画像の外観を良好にできる。
【００４２】
（画像形成装置の構成）
前述した画像形成方法は、例えば、以下に示す画像形成装置により実施できる。
【００４３】
画像形成装置１は、粉体供給装置７０と、トナー供給装置と、定着装置と、を含む。
【００４４】
粉体供給装置７０は、記録媒体Ｓ上に粉体を供給できれば、粉体の性状に応じて公知の装置を用いることができる。粉体供給装置７０には、例えば特開２０１３−１７８４５２号公報に記載されている粉末供給手段を用いることができる。
【００４５】
トナー供給装置は、粉体上に被覆トナーを供給できれば、被覆トナーの性状に応じて公知の装置を使用できる。本実施の形態では、トナー供給装置として、一般のトナー画像形成装置１０に搭載された画像形成部Ｙ、Ｍ、Ｃ、Ｋを使用した例について説明する。
【００４６】
また、定着装置は、粉体および被覆トナーを記録媒体Ｓ上に定着できれば、公知の装置を使用できる。本実施の形態では、一般のトナー画像形成装置１０に搭載された定着部を使用した例について説明する。
【００４７】
さらに、記録媒体（用紙）Ｓ上には、樹脂製の画像が形成されていてもよいし、記録媒体Ｓ上に何も形成されていなくてもよい。本実施の形態では、記録媒体Ｓの上には何も形成されていない。
【００４８】
以下の説明では、画像形成装置として、粉体供給装置７０と、トナー画像形成装置１０と、を有する例について説明する。
【００４９】
図１は、本実施の形態に係る画像形成装置１の模式図である。図２は、粉体供給装置７０の構成を示す模式図である。図３Ａ、Ｂは、粉体が摺擦される様子を示す模式図である。図１に示されるように、画像形成装置１は、粉体供給装置７０と、トナー供給装置と、定着装置と、を含む。図２に示されるように、第１供給装置７０は、摺擦ローラ７４と、粉体供給部９８と、塗料粉末回収部９９と、を有する。
【００５０】
粉体供給部９８は、粉体２００の供給手段として、記録媒体Ｓ上に体２００を供給するための装置である。粉体供給部９８は、粉体２００を収容するための容器９８ａと、容器９８ａの開口部まで粉体２００を搬送するための搬送スクリュー９８ｂと、粉体２００を容器９８ａから取り出すためのブラシローラ９８ｃと、ブラシローラ９８ｃに保持される粉体２００を弾き飛ばすためのフリッカー９８ｄとを有する。粉体２００は、前述した扁平な粒子形状を有している。
【００５１】
容器９８ａの開口部は、ブラシローラ９８ｃに保持される粉体２００の量を規制するために、ブラシローラ９８ｃのブラシの先端に接触する大きさに形成されている。フリッカー９８ｄは、板状の部材であり、ブラシローラ９８ｃと接触する位置に配置されている。ブラシローラ９８ｃへのフリッカー９８ｄの食い込み量は、例えば粉体２００の供給量やブラシの偏摩耗などを考慮して決めることができ、ブラシローラ９８ｃのブラシ毛長やブラシ密度は、例えば形粉体２００の供給量やそのボタ落ちなどを考慮して決めることができる。
【００５２】
フリッカー９８ｄは、ブラシローラ９８ｃと接触する位置に固定されていてもよいが、ブラシローラ９８ｃの停止時にフリッカー９８ｄがブラシローラ９８ｃから離間するように、フリッカー９８ｄが移動可能に構成されていてもよい。
【００５３】
摺擦ローラ７４は、記録媒体Ｓの搬送方向と垂直な方向（紙面に対して垂直な方向）に回転軸を有し、図中の矢印の方向へ回転自在に構成されており、付勢部材（不図示）により付勢されるように構成されている。摺擦ローラ７４は、例えば、円筒状の芯金と、その外周面上に配置されている樹脂製のスポンジなどの弾性層とを有している。摺擦ローラ７４の軸方向の長さは、記録媒体Ｓの幅よりも長い。
【００５４】
塗料粉末回収部９９は、例えば、粉体供給部９８から供給された粉体２００のうちの余剰の粉体２００を吸引するための集粉器である。集粉器は、記録媒体Ｓの搬送路から適当な高さの位置で吸引口が開口するように配置されており、例えば、粉体２００を吸引するが記録媒体Ｓを吸引しない適度な出力で運転するように構成されている。
【００５５】
トナー画像形成装置１０は、公知のカラープリンタと同様の構成を有しており、例えば、画像読取部、画像形成部、記録媒体搬送部、給紙部、制御部および定着部２７を有する。
【００５６】
画像読取部は、光源１１、光学系１２、撮像素子１３および画像処理部１４を有する。
【００５７】
画像形成部は、イエロー（Ｙ）トナーからなる画像を形成する画像形成部Ｙと、マゼンタ（Ｍ）トナーからなる画像を形成する画像形成部Ｍと、シアン（Ｃ）トナーからなる画像を形成する画像形成部Ｃと、黒（Ｋ）色トナーからなる画像を形成する画像形成部Ｋと、中間転写ベルト２６と、を有する。なお、Ｙ、Ｍ、ＣおよびＫは、トナーの色を表している。
【００５８】
画像形成部Ｙは、回転体としての感光体ドラム２１、ならびにその周囲に配置された帯電部２２、光書込部２３、現像装置２４およびドラムクリーナー２５を有している。画像形成部Ｍ、Ｃ、Ｋも、画像形成部Ｙと同じ構成を有している。中間転写ベルト２６は、複数のローラにより巻回され、走行可能に支持されている。
【００５９】
記録媒体搬送部は、送り出しローラ３１、さばきローラ３２、搬送ローラ３３、ループローラ３４、レジストローラ３５、排紙ローラ３６および用紙反転部３７を備える。給紙部は、記録媒体Ｓを収容している複数の給紙トレイ４１、４２、４３を有する。
【００６０】
制御部は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）を有する。ＣＰＵは、ＲＯＭに記憶されたプログラムにしたがって、画像読取部、画像形成部、記録媒体搬送部、給紙部、および表面処理装置を制御し、演算結果等をＲＡＭに記憶する。また、制御部は、外部から受信された印刷データを解析して、ビットマップ形式の画像データを生成し、画像データに基づく画像を記録媒体Ｓ上に形成する制御を行う。
【００６１】
粉体供給装置７０に搬送された記録媒体Ｓの粉体供給領域には、粉体供給部９８により粉体が供給される。粉体供給部９８では、容器９８ａに収容されている粉体２００が搬送スクリュー９８ｂによってブラシローラ９８ｃまで搬送される。ブラシローラ９８ｃは、例えば反時計回りに回転し、かつ粉体２００を捕捉する。ブラシローラ９８ｃに捕捉された粉体２００はフリッカー９８ｄによって弾き飛ばされ、記録媒体Ｓ上に供給される。
【００６２】
摺擦ローラ７４は、記録媒体Ｓに向けて付勢されているとともに、図中の矢印方向に回転している。摺擦ローラ７４は、記録媒体Ｓの搬送方向とは反対の向きに回転している。摺擦ローラ７４は、樹脂製画像１００上の粉体２００を適度な力（例えば１０ｋＰａ程度）で押圧しつつ回転し、よって摺擦ローラ７４の表面は、粉体２００が供給されている記録媒体Ｓの表面を摺擦する。これにより記録媒体Ｓの表面には、この表面に沿う方向に粉体２００が配列して付着する。
【００６３】
なお、記録媒体Ｓ上の粉体供給領域外に存在する余剰の粉体２００は、集粉器による空気の流れにより集粉器に吸引され、記録媒体Ｓおよび上記搬送路から除去される。
【００６４】
このように、摺擦によって粉体２００が記録媒体Ｓの表面に倒れ、粉体２００の平面方向と上記表面とが実質的に平行になる（図３Ａ、Ｂ参照）。
【００６５】
粉体供給装置７０で粉体２００が供給された記録媒体Ｓは、トナー画像形成装置１０に搬送される。
【００６６】
トナー画像形成装置１０における画像読取部では、光源１１から照射された光は、読取面に載置された原稿に照射され、その反射光は光学系１２のレンズおよび反射鏡を介して、読取り位置に移動した撮像素子１３に結像する。撮像素子１３は、原稿からの反射光の強度に応じて電気信号を生成する。生成された電気信号は、画像処理部１４において、アナログ信号からディジタル信号に変換された後、補正処理、フィルター処理、画像圧縮処理等が施され、画像データとして画像処理部１４のメモリに記憶される。こうして、画像読取部は、原稿の画像を読み取り、画像データを記憶する。
【００６７】
画像形成部では、感光体ドラム２１は、ドラムモーターにより所定の速度で回転する。帯電部２２は、感光体ドラム２１の表面を所望の電位に帯電させ、光書込部２３は、画像データに基づいて、画像情報信号を感光体ドラム２１に書き込み、感光体ドラム２１に画像情報信号に基づく潜像を形成する。そして潜像は現像装置２４により現像され、感光体ドラム２１上に可視画像である被覆トナー像が形成される。このようにして、ＹＭＣＫの各画像形成部の感光体ドラム２１に、それぞれ、イエロー、マゼンタ、シアン、黒色の未定着の被覆トナー画像が形成される。こうして、画像形成部は、電子写真方式の画像形成プロセスを用いて被覆トナー画像を形成する。
【００６８】
ＹＭＣＫの各画像形成部により形成された各色の被覆トナー画像は、走行する中間転写ベルト２６上に一次転写部により逐次転写される。こうして、中間転写ベルト２６上に、イエロー、マゼンタ、シアン、および黒色の各色のトナー層が重畳したカラートナー画像が形成される。
【００６９】
記録媒体搬送部では、記録媒体Ｓは、送り出しローラ３１およびさばきローラ３２によって給紙部の給紙トレイ４１、４２、４３から一枚ずつ搬送経路に送り出される。搬送経路に送り出された記録媒体Ｓは、搬送ローラ３３によって搬送経路に沿ってループローラ３４およびレジストローラ３５を経て２次転写ローラに搬送される。そして、記録媒体Ｓ上に中間転写ベルト２６上の被覆トナー画像が転写される。
【００７０】
被覆トナー画像が転写された記録媒体Ｓに、定着部２７にて熱と圧力とが加えられることにより、記録媒体Ｓ上の被覆トナー画像が被覆トナーによる画像として記録媒体Ｓに定着される。こうして、記録媒体Ｓ上に被覆トナーによる画像が作製される。被覆トナーによる画像が形成された記録媒体Ｓは、排紙ローラ３６を経て外部に排出される。
【００７１】
なお、定着がなされた記録媒体Ｓを用紙反転部３７に導いて記録媒体Ｓの表裏を反転して排出することができる。これにより、記録媒体Ｓの両面に画像を形成することができる。
【００７２】
したがって、最終画像では、粉体２００の層による視覚効果と、記録媒体Ｓおよび被覆トナー層による画像（下地画像）の視覚効果とが合わさった外観として、メタリック調またはパール調の外観が得られる。
【００７３】
図４は、他の形態に係る画像形成装置の模式図である。図４に示されるように、他の形態に係る画像形成装置１は、粉体供給装置７０と、トナー供給装置と、定着装置とに加え、記録媒体Ｓ上に樹脂製の画像を形成する樹脂製画像形成装置を、さらに有する。樹脂製画像形成装置は、記録媒体Ｓの上に樹脂製の画像を形成できれば、公知の装置を使用できる。本実施の形態では、樹脂製画像形成装置として、一般のトナー画像形成装置（第１トナー画像形成装置１０’）に搭載された画像形成部を使用した例について説明する。
【００７４】
図４に示されるように、他の形態に係る画像形成装置１’は、第１トナー画像形成装置１０’と、粉体供給装置７０と、第２トナー画像形成装置１０と、を有する。
【００７５】
第１トナー画像形成装置１０’および第２トナー画像形成装置１０は、前述のトナー画像形成装置と同様の構成である。本実施の形態に係る画像形成装置１’における粉体供給装置７０は、ヒータをさらに有している。
【００７６】
第１トナー画像形成装置１０’において、前述した被覆トナー層と同様に、粉体供給領域に対して、樹脂製の画像が形成される。樹脂製の画像が形成された記録媒体Ｓは、粉体供給装置７０に搬送される。記録媒体Ｓ上の樹脂製の画像は、ヒータによって記録媒体Ｓの裏面から加熱される。この加熱により、樹脂製の画像が適度に軟化し、樹脂製の画像の表面に粘着力が生じる。次いで、フリッカー９８ｄによって粉体２００が記録媒体Ｓ上に供給され、粉体２００が摺擦ローラ７４によって摺擦される。また、余剰の粉体２００は、集粉器による空気の流れにより集粉器に吸引され、記録媒体Ｓおよび上記搬送路から除去される。
【００７７】
樹脂製の画像および粉体２００が供給された記録媒体Ｓは、第２トナー画像形成装置１０に搬送される。第２トナー画像形成装置１０に搬送された記録媒体Ｓには、前述したように、被覆トナーによる画像が形成される。被覆トナーによる画像が形成された記録媒体Ｓは、外部に排出される。
【００７８】
なお、前述した画像形成装置１、１’では、粉体供給装置、トナー供給装置および定着装置は、連結されているが、それぞれ分割されていてもよい。また、例えば、粉体供給装置、トナー供給装置および定着装置は、一体の装置として構成してもよい。
【実施例】
【００７９】
本発明を、以下の実施例および比較例を用いてさらに具体的に説明する。なお、本発明は、以下の実施例などに限定されない。
【００８０】
［ブラック用分散液の調製］
ｎ−ドデシル硫酸ナトリウム１１．５質量部をイオン交換水１６０質量部に投入し、溶解、撹拌して界面活性剤水溶液を調製した。調整した界面活性剤水溶液中に、ブラック着色剤（カーボンブラック：モーガルＬ）１５質量部を徐々に添加し、「クリアミックスＷモーションＣＬＭ−０．８」（エムテクニック株式会社製、「クリアミックス」は同社の登録商標）を用いて分散処理を行って、ブラック用分散液を調製した。
ブラック用分散液中のブラック着色剤の粒径は、体積基準のメディアン径で２２０ｎｍであった。なお、体積基準のメディアン径は、「ＭＩＣＲＯＴＲＡＣ  ＵＰＡ−１５０」（ＨＯＮＥＹＷＥＬＬ社製）を用い、下記測定条件下で測定して求めた。
サンプル屈折率：１．５９
サンプル比重：１．０５（球状粒子換算）
溶媒屈折率：１．３３
溶媒粘度：０．７９７（３０℃）、１．００２（２０℃）
０点調整：測定セルにイオン交換水を投入し調整した。
【００８１】
［イエロー用分散液の調製］
「カーボンブラック：モーガルＬ」の代わりに「Ｃ．Ｉ．ピグメントイエロー７４」を用いる以外は、ブラック用分散液の調製と同様にして、イエロー用分散液を調製した。イエロー用分散液におけるイエロー着色剤の微粒子のメディアン径は、１４０ｎｍであった。
【００８２】
［マゼンタ用分散液の調製］
「カーボンブラック：モーガルＬ」の代わりに「Ｃ．Ｉ．ピグメントレッド１２２」を用いる以外はブラック用分散液の調製と同様にして、マゼンタ用分散液を調製した。マゼンタ用分散液におけるマゼンタ着色剤の微粒子のメディアン径は、１３０ｎｍであった。
【００８３】
［シアン用分散液の調製］
「カーボンブラック：モーガルＬ」の代わりに「Ｃ．Ｉ．ピグメントブルー１５：３」を用いる以外はブラック用分散液の調製と同様にして、シアン用分散液を調製した。シアン用分散液におけるシアン着色剤の微粒子のメディアン径は、１１０ｎｍであった。
【００８４】
［コア用樹脂粒子の作製］
（ａ）第１段重合
撹拌装置、温度センサ、冷却管および窒素導入装置を取り付けた反応容器にポリオキシエチレン−２−ドデシルエーテル硫酸ナトリウム４質量部をイオン交換水３０４０質量部に溶解させた界面活性剤水溶液１を仕込んだ。次いで、界面活性剤水溶液１を窒素気流下２３０ｒｐｍの撹拌速度で撹拌しながら、界面活性剤水溶液１の温度を８０℃に昇温させた。
【００８５】
界面活性剤水溶液１中に、過硫酸カリウム１０質量部をイオン交換水４００質量部に溶解させた重合開始剤溶液１を添加し、得られた混合液の温度を７５℃に昇温させた後、下記の成分を下記の量で含有する単量体混合液１を１時間かけて上記混合液に滴下した。
スチレン                        ５３２質量部
ｎ−ブチルアクリレート          ２００質量部
メタクリル酸                      ６８質量部
ｎ−オクチルメルカプタン      １６．４質量部
上記単量体混合液１を滴下後、得られた反応液を７５℃にて２時間にわたり加熱、撹拌することにより重合（第１段重合）を行い、樹脂粒子Ａ１を作製した。
【００８６】
（ｂ）第２段重合
撹拌装置を取り付けたフラスコ内に、下記の成分を下記の量で含有する単量体混合液２を投入し、離型剤としてパラフィンワックス「ＨＮＰ−５７」（日本精蝋株式会社製）９３．８質量部を添加し、９０℃に加温して溶解させた。
スチレン                    １０１．１質量部
ｎ−ブチルアクリレート        ６２．２質量部
メタクリル酸                  １２．３質量部
ｎ−オクチルメルカプタン      １．７５質量部
【００８７】
一方、ポリオキシエチレン−２−ドデシルエーテル硫酸ナトリウム３質量部をイオン交換水１５６０質量部に溶解させた界面活性剤水溶液２を調製し、９８℃に加熱した。この界面活性剤水溶液２中に樹脂粒子Ａ１を３２．８質量部添加し、さらに、上記単量体混合液２を添加した後、循環経路を有する機械式分散機「クレアミックス」（エムテクニック株式会社製）で８時間混合分散した。この混合分散により分散粒子径が３４０ｎｍの乳化粒子を含有する乳化粒子分散液１を調製した。
【００８８】
次いで、この乳化粒子分散液１に、過硫酸カリウム６質量部をイオン交換水２００質量部に溶解させた重合開始剤溶液２を添加し、得られた混合液を９８℃にて１２時間にわたり加熱撹拌を行うことで重合（第２段重合）を行い、樹脂粒子Ａ２を作製し、また、当該樹脂粒子Ａ２を含有する分散液を得た。
【００８９】
（ｃ）第３段重合
上記樹脂粒子Ａ２を含有する分散液に、過硫酸カリウム５．４５質量部をイオン交換水２２０質量部に溶解させた重合開始剤溶液３を添加し、得られた分散液に、８０℃の温度条件下で、下記の成分を下記の量で含有する単量体混合液３を１時間かけて滴下した。
スチレン                    ２９３．８質量部
ｎ−ブチルアクリレート      １５４．１質量部
ｎ−オクチルメルカプタン      ７．０８質量部
滴下終了後、２時間にわたり加熱撹拌を行って重合（第３段重合）を行い、重合終了後、２８℃に冷却してコア用樹脂粒子を作製した。
【００９０】
［シェル用樹脂粒子の作製］
コア用樹脂粒子の作製における第１段重合で使用された単量体混合液１を、下記の成分を下記の量で含有する単量体混合液４に変更した以外は同様にして、重合反応および反応後の処理を行ってシェル用樹脂粒子を作製した。
スチレン                        ６２４質量部
２−エチルヘキシルアクリレート  １２０質量部
メタクリル酸                      ５６質量部
ｎ−オクチルメルカプタン      １６．４質量部
【００９１】
［ブラックトナー粒子の作製］
（ａ）コア部の作製
撹拌装置、温度センサ、冷却管および窒素導入装置を取り付けた反応容器に、下記の成分を下記の量で投入、撹拌した。得られた混合液の温度を３０℃に調整後、５ｍｏｌ／Ｌの水酸化ナトリウム水溶液を当該混合液に添加して、そのｐＨを８〜１１に調整した。
コア用樹脂粒子              ４２０．７質量部
イオン交換水                    ９００質量部
ブラック用分散液                    ３００質量部
【００９２】
次いで、塩化マグネシウム・６水和物２質量部をイオン交換水１０００質量部に溶解した水溶液を撹拌の下で３０℃にて１０分間かけて上記混合液に添加した。３分間放置後に混合液の昇温を開始し、上記混合液を６０分間かけて６５℃まで昇温させ、上記混合液中の粒子の会合を行った。この状態で粒度分布測定装置「Ｍｕｌｔｉｓｉｚｅｒ  ３」（コールター社製）を用いて会合粒子の粒子径測定を行い、会合粒子の体積基準メディアン径が５．８μｍになった時に、塩化ナトリウム４０．２質量部をイオン交換水１０００質量部に溶解させた水溶液を上記混合液に添加して粒子の会合を停止させた。
【００９３】
会合停止後、さらに、熟成処理として液温を７０℃にして１時間にわたり加熱撹拌を行うことにより会合粒子の融着を継続させてコア部を作製した。コア部の平均円形度を湿式フロー式粒子径・形状分析装置「ＦＰＩＡ２１００」（シスメック株式会社製、「ＦＰＩＡ」は同社の登録商標）で測定したところ、０．９１２だった。
【００９４】
（ｂ）シェルの作製
次に、上記混合液を６５℃にして、シェル用樹脂粒子５０質量部を当該混合液に添加し、さらに、塩化マグネシウム・６水和物２質量部をイオン交換水１０００質量部に溶解した水溶液を１０分間かけて上記混合液に添加した。その後、上記混合液を７０℃まで昇温させて１時間にわたり撹拌を行った。この様にして、コア部の表面にシェル用樹脂粒子を融着させた後、７５℃で２０分間熟成処理を行ってシェルを形成させた。
【００９５】
その後、塩化ナトリウム４０．２質量部をイオン交換水１０００質量部に溶解した水溶液を添加してシェルの形成を停止した。さらに、８℃／分の速度で３０℃まで冷却した。生成した粒子をろ過し、４５℃のイオン交換水で繰り返し洗浄した後、４０℃の温風で乾燥することにより、コア部の表面を覆うシェルを有するブラックトナー母体粒子を作製した。
【００９６】
（ｃ）外添剤添加工程
ブラックトナー母体粒子に下記外添剤を添加して、「ヘンシェルミキサ」（日本コークス工業株式会社製）にて外添処理を行い、ブラックトナー粒子を作製した。
ヘキサメチルシラザン処理したシリカ微粒子          ０．６質量部
ｎ−オクチルシラン処理した二酸化チタン微粒子      ０．８質量部
なお、ヘンシェルミキサによる外添処理は、撹拌羽根の周速３５ｍ／秒、処理温度３５
℃、処理時間１５分の条件の下で行った。また、上記外添剤の上記シリカ微粒子の粒径は、体積基準のメディアン径で１２ｎｍであり、上記二酸化チタン微粒子の粒径は、体積基準のメディアン径で２０ｎｍであった。以上の工程により、ブラックトナー粒子を作製した。
【００９７】
［イエロートナー粒子の作製］
ブラック用分散液の代わりにイエロー用分散液を用いる以外はブラックトナー粒子の作製と同様にして、イエロートナー粒子を作製した。
【００９８】
［マゼンタトナー粒子の作製］
ブラック用分散液の代わりにマゼンタ用分散液を用いる以外はブラックトナー粒子の作製と同様にして、マゼンタトナー粒子を作製した。
【００９９】
［シアントナー粒子の作製］
ブラック用分散液の代わりにシアン用分散液を用いる以外はブラックトナー粒子の作製と同様にして、シアントナー粒子を作製した。
【０１００】
［クリアトナー粒子１の作製］
ブラック用分散液の代わりに、イオン交換水２８１．５質量部にｎ−ドデシル硫酸ナトリウム１８．５質量部を混合した界面活性剤水溶液を用いる以外はブラックトナー粒子の作製と同様にして、クリアトナー粒子１を作製した。
【０１０１】
［クリアトナー粒子２の作製］
ブラック用分散液の代わりに、イオン交換水２８１．５質量部にｎ−ドデシル硫酸ナトリウム１８．５質量部を混合した界面活性剤水溶液を用いること、また、シェル形成後の冷却前に１ｍｏｌ／Ｌの水酸化ナトリウム水溶液５ｍＬを添加した以外はブラックトナー粒子の作製と同様にして、クリアトナー粒子２を作製した。
【０１０２】
［現像剤の作製］
ブラックトナー粒子、イエロートナー粒子、マゼンタトナー粒子、シアントナー粒子、クリアトナー粒子１およびクリアトナー粒子２に、メチルメタクリレートとシクロヘキシルメタクリレートとの共重合体でその表面が被覆されている、体積平均粒子径４０μｍのフェライトキャリア粒子をトナー濃度が６質量％となる量で混合し、ブラック現像剤、イエロー現像剤、マゼンタ現像剤、シアン現像剤、クリア現像剤１およびクリア現像剤２のそれぞれを作製した。
【０１０３】
［実施例と評価］
＜実施例１＞
王子製紙製ＰＯＤグロスコート（坪量１２８ｇ／ｍ２）に目開き１００μｍの金属メッシュを用いてサンシャインベビー社製ミラーパウダーＤ−９クロムパウダーを散布した。キーエンス製デジタルマイクロスコープＶＨＸ−６０００を用いて倍率１００倍で写真を撮影し、株式会社ニレコ製ＬＵＳＥＸ−ＡＰにて二値化処理を行った。次いで、粉体による粉体供給領域に対する隠ぺい率を算出した。
【０１０４】
（メタリック感評価）
コニカミノルタ製Ａｃｃｕｒｉｏ  Ｐｒｅｓｓ  Ｃ２０７０用いて、上記で得られた２ｃｍ×２ｃｍの画像に重なるように２ｃｍ×２ｃｍのシアンベタ画像を出力した。１０人の被験者が目視によってメタリック感を感じるか否かを評価した。また、色調も観察した。
【０１０５】
（定着性評価）
メタリック感評価を行った画像の表面を、ブラシローラーを用い、１００ｋＰａの押圧力で３０秒こすった（劣化試験）。劣化試験後の画像を、キーエンス製デジタルマイクロスコープＶＨＸ−６０００を用いて倍率１００倍で写真を撮影し、株式会社ニレコ製ＬＵＳＥＸ−ＡＰにて二値化処理を行った。下記式（１）〜（３）に基づいて、はがれ率を算出することで定着性を評価した。
式（１）：
記録媒体と粉体との間でのはがれ率＝
１００−（劣化試験後の粉体による粉体供給領域に対する隠ぺい率／粉体供給後の粉体による粉体供給領域に対する隠ぺい率）×１００
式（２）：
粉体と被覆画像との間でのはがれ率＝
１００−（劣化試験後の被覆画像による粉体に対する隠ぺい率／劣化試験後の粉体による粉体供給領域に対する隠ぺい率）×１００
式（３）：
はがれ率＝記録媒体と粉体との間でのはがれ率＋粉体と被覆画像との間でのはがれ率
【０１０６】
＜実施例２＞
王子製紙製ＰＯＤグロスコート（坪量１２８ｇ／ｍ２）にコニカミノルタ製ＡｃｃｕｒｉｏＰｒｅｓｓＣ２０７０を用いて樹脂製の画像としてブラックベタの画像を出力した。その後、目開き１００μｍの金属メッシュを用いてサンシャインベビー社製ミラーパウダーＤ−９クロムパウダーを散布した。キーエンス製デジタルマイクロスコープＶＨＸ−６０００を用いて倍率×１００倍で写真を撮影し、株式会社ニレコ製ＬＵＳＥＸ−ＡＰにて二値化処理を行った。次いで、粉体による粉体供給領域に対する隠ぺい率を算出した。メタリック感の評価は、実施例１と同様に評価した。定着性の評価におけるはがれ率は、下記式（４）〜（６）に基づいて算出した。
式（４）：
樹脂製の画像と粉体との間でのはがれ率＝
１００−（劣化試験後の粉体による樹脂製の画像領域に対する隠ぺい率／粉体供給後の粉体による樹脂製の画像領域に対する隠ぺい率）×１００
式（５）：
粉体と被覆画像との間でのはがれ率＝
１００−（劣化試験後の被覆画像による粉体に対する隠ぺい率／劣化試験後の粉体による樹脂製の画像領域に対する隠ぺい率）×１００
式（６）：
はがれ率＝樹脂製の画像と粉体との間でのはがれ率＋粉体と被覆画像との間でのはがれ率
【０１０７】
＜実施例３＞
王子製紙製ＰＯＤグロスコート（坪量１２８ｇ／ｍ２）にコニカミノルタ製ＡｃｃｕｒｉｏＰｒｅｓｓＣ２０７０を用いて下地画像としてブラックベタの画像を出力した。その後、ホットプレートで画像を８０℃に加熱しながら、サンシャインベビー社製ミラーパウダーＤ−９クロムパウダーを付着させたスポンジを用い、押圧力１０ｋＰａで摺擦した（摺擦工程）。キーエンス製デジタルマイクロスコープＶＨＸ−６０００を用いて倍率１００倍で写真を撮影し、株式会社ニレコ製ＬＵＳＥＸ−ＡＰにて二値化処理を行った。次いで、粉体による粉体供給領域に対する隠ぺい率を算出した。メタリック感の評価は、実施例１と同様に評価した。定着性の評価におけるはがれ率は、下記式（７）〜（９）に基づいて算出した。
式（７）    記録媒体と粉体との間でのはがれ率＝
１００−（劣化試験後の粉体による粉体供給領域に対する隠ぺい率／摺擦工程後の粉体による粉体供給領域に対する隠ぺい率）×１００
式（８）    粉体と被覆画像との間でのはがれ率＝
１００−（劣化試験後の被覆画像による粉体に対する隠ぺい率／劣化試験後の粉体による粉体供給領域に対する隠ぺい率）×１００
式（９）    はがれ率＝
記録媒体と粉体との間でのはがれ率＋粉体と被覆画像との間でのはがれ率
【０１０８】
＜実施例４＞
王子製紙製ＰＯＤグロスコート（坪量１２８ｇ／ｍ２）にコニカミノルタ製ＡｃｃｕｒｉｏＰｒｅｓｓＣ２０７０を用いて下地画像としてブラックベタの画像を出力した。その後、ホットプレートで画像を８０℃に加熱しながら、サンシャインベビー社製ミラーパウダーＤ−９クロムパウダーを付着させたスポンジを用い、押圧力１０ｋＰａで摺擦した。冷却後、付着した粉体の一部をブラシローラーによって１０ｋＰａの押圧力で摺擦することで除去した。隠ぺい率は、実施例３と同様に算出した。メタリック感の評価は、実施例１と同様に評価した。定着性の評価は、実施例３と同様に評価した。
【０１０９】
＜実施例５＞
王子製紙製ＰＯＤグロスコート（坪量１２８ｇ／ｍ２）にコニカミノルタ製ＡｃｃｕｒｉｏＰｒｅｓｓＣ２０７０を用いて下地画像としてブラックベタの画像を出力した。その後、ホットプレートで画像を８０℃に加熱しながら、サンシャインベビー社製ミラーパウダーＤ−９クロムパウダーを付着させたスポンジを用い、押圧力１０ｋＰａで摺擦した。その後、１００℃まで昇温し、再度サンシャインベビー社製ミラーパウダーＤ−９クロムパウダーを付着させたスポンジを用い、押圧力１０ｋＰａで摺擦した。隠ぺい率は、実施例３と同様に算出した。メタリック感の評価は、実施例１と同様に評価した。定着性の評価は、実施例３と同様に評価した。
【０１１０】
＜実施例６＞
王子製紙製ＰＯＤグロスコート（坪量１２８ｇ／ｍ２）にコニカミノルタ製ＡｃｃｕｒｉｏＰｒｅｓｓＣ２０７０を用いて下地画像としてブラックベタの画像を出力した。その後、ホットプレートで画像を８０℃に加熱しながら、サンシャインベビー社製ミラーパウダーＤ−９クロムパウダーを付着させたスポンジを用い、押圧力１０ｋＰａで摺擦した。冷却後、付着した粉体の一部をブラシローラーによって３０ｋＰａの押圧力で摺擦した。隠ぺい率は、実施例３と同様に算出した。メタリック感の評価は、実施例１と同様に評価した。定着性の評価は、実施例３と同様に評価した。
【０１１１】
＜実施例７＞
王子製紙製ＰＯＤグロスコート（坪量１２８ｇ／ｍ２）にコニカミノルタ製ＡｃｃｕｒｉｏＰｒｅｓｓＣ２０７０を用いて下地画像として２ｃｍ×２ｃｍのブラックベタの画像を出力した。その後、ホットプレートで画像を８０℃に加熱しながら、サンシャインベビー社製ミラーパウダーＤ−９クロムパウダーを付着させたスポンジを用い、押圧力１０ｋＰａで摺擦した。その後、１００℃まで昇温し、再度サンシャインベビー社製ミラーパウダーＤ−９クロムパウダーを付着させたスポンジを用い、押圧力１０ｋＰａで摺擦した。その後、１２０℃まで昇温し、再度サンシャインベビー社製ミラーパウダーＤ−９クロムパウダーを付着させたスポンジを用い、押圧力１０ｋＰａで摺擦した。隠ぺい率は、実施例３と同様に算出した。メタリック感の評価は、実施例１と同様に評価した。定着性の評価は、実施例３と同様に評価した。
【０１１２】
＜実施例８＞
実施例３のシアンベタ画像のかわりにレッドベタ画像（イエローベタ＋マゼンタベタ画像）を用いた以外は同様にしておこなった。評価結果は同じであったが、色調がレッドとなり、色調の変更ができたことを確認した。
【０１１３】
＜実施例９＞
実施例３のシアンベタ画像のかわりにクリアトナー１を用いたベタ画像を用いた以外は同様にしておこなった。評価結果は同じであったが、色調が被覆定着画像形成前と同じであることを確認した。
【０１１４】
＜実施例１０＞
実施例３のシアンベタ画像のかわりにクリアトナー２を用いたベタ画像を用いた以外は同様にしておこなった。評価結果、色調は被覆定着画像形成前と同じであるが艶消しのメタリックとなったことを確認した。
【０１１５】
隠ぺい率、メタリック感の評価結果、定着性の評価結果および備考を表１に示す。
【０１１６】
【表１】
2019095780.tif 000003
【０１１７】
［結果］
表１に示されるように、実施例１〜１０では、いずれもメタリック調の最終画像が得られた。また、実施例１〜１０のいずれも定着性を有していた。これらの実施例から、記録媒体に粉体を提供した後、被覆トナーによる画像を形成することにより、適切にメタリック調の画像を得られることが分かる。
【産業上の利用可能性】
【０１１８】
本発明によれば、メタリック調な外観を呈する画像を所望の位置に形成できる。そして、メタリック調な外観を呈する画像は、電子写真方式の画像形成装置によって形成することができる。よって、本発明によれば、上記の特殊な外観を呈する画像の形成のさらなる普及が期待される。
【符号の説明】
【０１１９】
１、１’  画像形成装置
１０、１０’  トナー画像形成装置
１１  光源
１２  光学系
１３  撮像素子
１４  画像処理部
２１  感光体ドラム
２２  帯電部
２３  光書込部
２４  現像装置
２５  ドラムクリーナー
２６  中間転写ベルト
２７  定着部
３１  送り出しローラ
３２  さばきローラ
３３  搬送ローラ
３４  ループローラ
３５  レジストローラ
３６  排紙ローラ
３７  用紙反転部
４１〜４３  給紙トレイ
７０  粉末供給装置
７４  摺擦ローラ
９８  塗料粉末散布部
９８ａ  容器
９８ｂ  搬送スクリュー
９８ｃ  ブラシローラ
９８ｄ  フリッカー
９９  塗料粉末回収部
２００  粉体
Ｓ  記録媒体
【図１】
2019095780.tif 000004
【図２】
2019095780.tif 000005
【図３】
2019095780.tif 000006
【図４】
2019095780.tif 000007